(57)【特許請求の範囲】
【請求項１】
透明基板と、前記透明基板上にパターン状に形成された遮光膜と、前記遮光膜上および前記透明基板上にパターン状に形成された半透明膜とを有し、前記透明基板が露出した透過領域、前記透明基板上に前記遮光膜が設けられた遮光領域、および前記透明基板上に前記半透明膜のみが設けられた半透明領域を有する階調マスクであって、
前記遮光膜が金属膜であり、前記半透明膜が前記金属膜と同種の金属の窒化物の窒化金属膜であり、
前記半透明膜がチタンを含有することを特徴とする階調マスク。
【請求項２】
前記遮光膜および前記半透明膜のエッチングレートの比（半透明膜／遮光膜）が０．９〜２の範囲内であることを特徴とする請求項１に記載の階調マスク。
【発明の詳細な説明】
【技術分野】
【０００１】
本発明は、液晶表示装置に用いられるカラーフィルタの製造過程等において、ハーフトーン露光に好適に用いられる階調マスクに関するものである。
【背景技術】
【０００２】
透過率が３段階以上に段階的に変化する階調マスクの製造方法としては、例えば、図３に示すように、透明基板１上に遮光膜２をパターン状に形成し（図３（ａ））、上記遮光膜２および透明基板１上に半透明膜３を形成する（図３（ｂ））。続いて、上記半透明膜３上にレジスト４を塗布し（図３（ｃ））、このレジスト４をパターン露光および現像する（図３（ｄ））。その後、上記遮光膜２および半透明膜３をエッチングして不要な遮光膜２および半透明膜３を除去し（図３（ｅ））、上記レジスト４を除去する（図３（ｆ））方法等が挙げられる（例えば特許文献１〜４参照）。上記方法により製造された階調マスクは、少なくとも遮光膜２が形成された領域を遮光領域ａ、半透明膜２のみが形成された領域を半透明領域ｂ、遮光膜および半透明膜のいずれもが形成されていない領域を透過領域ｃとして用いることが可能となる。
【０００３】
ここで、上記階調マスクを製造する際に上記遮光膜や半透明膜をエッチングする方法としては、大きく分けて、乾式エッチング（以下、ドライエッチングという場合がある。）および湿式エッチング（以下、ウェットエッチングという場合がある。）の２種類がある。ドライエッチングは、異方性エッチングが容易であるが、大掛かりな真空装置を必要とする。そのため、ドライエッチングは高価であり、また大型の階調マスクを製造する場合への適用が困難である。一方、ウェットエッチングは、安価であり、大面積での均一なエッチングが容易である。なお、ウェットエッチングを行なう場合には、通常、下層に形成される膜（ここでは遮光膜）が上層に形成される膜（ここでは半透明膜）に対して電気化学的に卑となるように、それぞれの材料が選択されて用いられる。これにより、上層の膜（遮光膜）および下層の膜（半透明膜）を一度にパターニングすることが可能となるからである。
【０００４】
しかしながら、ウェットエッチングにより上層の膜および下層の膜を一度にエッチングし、階調マスクを製造した場合、例えば図４に示すように、下層の膜（遮光膜）２が上層の膜（半透明膜）３より内側までエッチングされてしまい、遮光領域ａの端部の透過率が高くなってしまう、という問題があった。これは、下層の膜のエッチングレートが上層の膜のエッチングレートより高い場合、下層の膜の方がより早くエッチングされることや、孔食によって、上層の膜が目的とするパターン状となるまでエッチングを行った場合、下層の膜は、より内側までエッチングされてしまうことによるものであった。
【０００５】
【特許文献１】特開平５−９４００４号公報
【特許文献２】特開２００２−７２４４５公報
【特許文献３】特開２００２−１８９２８０公報
【特許文献４】特開２００５−９１８５５公報
【発明の開示】
【発明が解決しようとする課題】
【０００６】
そこで、効率よくウェットエッチング法により製造され、目的とするパターン状に高精細に遮光膜および半透明膜が形成された階調マスクの提供が望まれている。
【課題を解決するための手段】
【０００７】
本発明は、透明基板と、上記透明基板上にパターン状に形成された遮光膜と、上記遮光膜上および上記透明基板上にパターン状に形成された半透明膜とを有し、上記透明基板が露出した透過領域、上記透明基板上に上記遮光膜が設けられた遮光領域、および上記透明基板上に上記半透明膜のみが設けられた半透明領域を有する階調マスクであって、上記半透明膜が金属膜もしくは窒化金属膜であることを特徴とする階調マスクを提供する。
【０００８】
階調マスクに用いられる遮光膜は、その遮蔽性等から金属膜が有用である。本発明においては、上記半透明膜として金属膜を用いることから、金属膜からなる遮光膜のエッチングレートと半透明膜のエッチングレートとの差を小さいものとすることができる。したがって、遮光膜および半透明膜を一度にエッチングした際に、遮光膜が半透明膜より内側までエッチングされてしまうことが少ないものとすることができ、目的とするパターン状に高精細に半透明膜および遮光膜が形成された階調マスクとすることができる。
また、上記半透明膜として窒化金属膜を用いた場合でも、金属膜からなる遮光膜のエッチングレートと半透明膜のエッチングレートとの差を小さいものとすることができる。
【０００９】
上記発明において、上記遮光膜および上記半透明膜のエッチングレートの比（半透明膜／遮光膜）が０．９〜２の範囲内であることが好ましい。これにより、より高精細に半透明膜および遮光膜がエッチングされたものとすることができるからである。
【００１０】
また上記発明においては、上記遮光膜および上記半透明膜がクロム膜であることが好ましい。これにより、遮光膜および半透明膜のエッチングレート差を少ないものとすることができるからである。またクロム膜は、機械的強度に優れており、さらには退光性がなく安定しているため、長時間の使用に耐えうる階調マスクとすることができるからである。
【発明の効果】
【００１１】
本発明によれば、目的とするパターン状に高精細に半透明膜および遮光膜が形成された階調マスクとすることができるという効果を奏する。
【発明を実施するための最良の形態】
【００１２】
以下、本発明の階調マスクについて詳細に説明する。
本発明の階調マスクは、透明基板と、上記透明基板上にパターン状に形成された遮光膜と、上記遮光膜上および上記透明基板上にパターン状に形成された半透明膜とを有し、上記透明基板が露出した透過領域、上記透明基板上に上記遮光膜が設けられた遮光領域、および上記透明基板上に上記半透明膜のみが設けられた半透明領域を有する階調マスクであって、上記半透明膜が金属膜もしくは窒化金属膜であることを特徴とするものである。
【００１３】
本発明の階調マスクは、例えば図１に示すように、透明基板１と、その透明基板１上にパターン状に形成された遮光膜２と、その遮光膜２および上記透明基板１上にパターン状に形成された半透明膜３とを有するものである。また、本発明においては、上記半透明膜３が金属膜もしくは窒化金属膜とされる。
なお、本発明でいう金属膜とは、８５％以上金属を含む膜とし、上記金属膜は、金属の他に、微量の酸素や窒素を含んでいてもよい。
また、本発明でいう窒化金属膜とは、５０％以上金属を含み、かつ窒素を５％〜４５％含む膜とし、金属、窒素の他に、微量の酸素、炭素を含んでいてもよい。
また本発明において上記階調マスクは、遮光膜２が形成された領域が遮光領域ａ、透明基板１上に半透明膜２のみが形成された領域が半透明領域ｂ、遮光膜２および半透明膜３のいずれもが形成されていない領域が透過領域ｃとして用いられる。
【００１４】
一般的な階調マスクでは、遮光膜として金属膜が用いられ、半透明膜には金属酸化物膜が用いられている。しかしながらこの場合、金属膜のエッチングレートと金属酸化物膜のエッチングレートとの差が大きい。そのため、遮光膜と半透明膜とが積層された領域を一度にエッチングした場合には、金属膜である遮光膜が早くエッチングされてしまい、目的とするパターンより内側まで遮光膜がエッチングされてしまうという問題があった。
【００１５】
一方、本発明によれば、上記半透明膜に金属膜もしくは窒化金属膜が用いられていることから、半透明膜と金属膜からなる遮光膜とのエッチングレート差を小さいものとすることができる。これにより、上記遮光膜のみが早くエッチングされてしまうことが少ないものとすることができ、上記遮光膜および半透明膜が目的とするパターン状に高精細にパターニングされたものとすることができるのである。
【００１６】
また一般的に、例えば金属膜、窒化金属膜および金属酸化物膜等、標準電極電位の異なる膜を接触させた場合、電気化学的に卑となる側の膜は酸化反応が促進され、貴な膜は還元反応が促進されることから、卑な膜は腐食されやすい。そのため例えば図５に示すように、レジスト２１を用いてエッチングした際、本来、エッチングする目的でない領域の下層の膜（ここでは遮光膜）１２までエッチングされてしまい（図５（ｃ））、最終的に得られる下層の膜１２の端部の形状が荒れてしまうという問題があった。これは、下層の膜１２に対して電気化学的に貴な膜１３が上層に形成されているマスクブランクを、レジスト１４を用いて一度にウェットエッチングして階調マスクを形成する場合、上層の膜１３に細かい孔部が生じて下層の膜１２が一部露出することがある（図５（ａ））。これは、ウェットエッチングはミクロな視点で見ると不均一であり、局所的にエッチングが早い部分と遅い部分が存在する。この原因としては、膜の不均一性、プロセスの温度分布、拡散速度の分布などが考えられる。この状態からさらにエッチングをすすめた場合(図５（ｂ）)、下層の膜１２のエッチングは急激に進むことから、本来、エッチングする目的でない領域の下層の膜１２までエッチングされてしまう（図５（ｃ））ことによるものである（以下この現象を孔食ともいう。）。上記のように、下層の膜が微小に露出した場合、電気化学的に貴な膜の面積が卑な膜の面積に比べて極めて大きくなる。貴な膜の方の面積が大きいと酸素を捕捉する量が多いので、それに見合った酸化反応が卑な膜の小さな表面に集中するために卑な膜の腐食が激しくなる。これを「捕捉面積の原理」という。捕捉面積の原理において、面積Ａｃの貴な膜に接触する面積Ａｏの卑な膜の侵食深さｐは、卑な膜が単独のときの侵食深さｐｏに比べて面積比Ａｃ／Ａｏ割増しの
ｐ＝ｐｏ（１＋Ａｃ／Ａｏ）
で表される。
【００１７】
図５に示す例においては、上層の膜１３と下層の膜１２とが接触する面積がＡｃ、下層の膜１２の開口部の面積がＡｏとなる。捕捉面積の原理により、Ａｃ／Ａｏに比例して急速に下層の膜１２の侵食が進むのである。
【００１８】
しかしながら本発明においては、上記半透明膜として金属膜もしくは窒化金属膜を用いることから、上層の膜（半透明膜）と下層の膜（遮光膜）との標準電極電位差を小さいものとすることができる。これにより、上記遮光膜に孔食が生じること等が少ないものとすることができ、遮光膜の端部の形状に荒れがないもの等とすることができる、という利点も有する。
以下、本発明の階調マスクの各構成について詳しく説明する。
【００１９】
１．半透明膜
まず、本発明に用いられる半透明膜について説明する。本発明に用いられる半透明膜は、金属膜もしくは窒化金属膜であり、上記半透明膜は、透明基板上および遮光膜上、すなわち半透明領域として用いられる領域、および遮光領域に形成されている上記遮光膜上に形成される。
【００２０】
本発明においては、上記半透明膜のエッチングレートと、後述する遮光膜とのエッチングレートとの比（半透明膜／遮光膜）が０．９〜２．０の範囲内、中でも０．９５〜１．５の範囲内、特に１．０〜１．３の範囲内であることが好ましい。これにより、半透明膜および遮光膜を一度にエッチングした際に、半透明膜および遮光膜のエッチング速度が同等とすることが可能となり、目的とするパターン状に半透明膜および遮光膜がエッチングされたものとすることができるからである。なお、上記エッチングレートの測定方法を以下に示す。まず、例えば図６（ａ）に示すように、基板５０をエッチャント５１に浸し、エッチャント５１内での基板５０の透過率を投光機５２ａおよび受光機５２ｂを用いて測定し、リファレンス（１００％調整）とする。続いて、上記基板５０の片面に、測定する膜５３を所定の膜厚で形成し、例えば図６（ｂ）に示すように、上記と同様に投光機５２ａおよび受光機５２ｂを用いて透過率を測定し、膜がエッチングされて透過率が１００％（リファレンス）と同一となるまでの時間（エッチングレート）を測定する方法とすることができる。
なお上記半透明膜のエッチングレートとして具体的には、１ｎｍ/秒〜２０ｎｍ/秒の範囲内、中でも１．５ｎｍ/秒〜１０ｎｍ/秒の範囲内、特に２．０ｎｍ/秒〜７ｎｍ/秒の範囲内とすることが好ましい。
【００２１】
上記半透明膜に含有される金属としては、例えばクロム、モリブデンシリサイド、タンタル、チタン、アルミニウム、ケイ素、ニッケル等が挙げられる。本発明においては、半透明膜および遮光膜を同一エッチング設備、工程でパターニングし得るという利点から、半透明膜は、遮光膜と同系の材料、すなわち同種の金属を含む材料からなる膜であることが好ましい。後述するように遮光膜がクロム系膜であることが好ましいことから、半透明膜に用いられる金属膜としてはクロム膜であることが好ましい。半透明膜を、遮光膜と同様の金属膜とすることにより、上記エッチングレート差や標準電極電位差がないものとすることができるからである。またクロム膜は、機械的強度に優れており、さらには退光性がなく安定しているため、本発明の階調マスクは長時間の使用に耐えうるものとなるという利点を有する。
【００２２】
このクロム膜は、上述したように微量の酸素や窒素等を含んでいてもよく、この場合には、膜中のクロム含有量が８０％以上であることが好ましく、特に９５％以上であることが好ましい。これにより、好適な透過率特性を満足する半透明膜とすることができるからである。
【００２３】
また、金属膜として、モリブデンシリサイド膜、タンタル膜も好ましく用いられる。このタンタル膜は、上記のクロム膜と同様に、微量の酸素や窒素を含んでいてもよい。
【００２４】
窒化金属膜としては、例えばクロム、モリブデンシリサイド、タンタル、チタン、アルミニウム、ケイ素、ニッケル等の窒化物の膜が挙げられる。本発明においては、半透明膜および遮光膜を同一エッチング設備、工程でパターニングし得るという利点から、半透明膜は、遮光膜と同系の材料、すなわち同種の金属の窒化物を含む材料からなる膜であることが好ましい。
【００２５】
半透明膜に用いられる窒化金属膜としては、後述するように遮光膜がクロム系膜であることが好ましいことから、窒化クロム膜であることが特に好ましい。半透明膜を、遮光膜と同様の金属膜の窒化物とすることにより、上記エッチングレート差や標準電極電位差がないものとすることができるからである。また窒化クロム膜は、上述したクロム膜と同様に、機械的強度に優れており、さらには退光性がなく安定しているため、本発明の階調マスクは長時間の使用に耐えうるものとなるという利点を有する。
【００２６】
窒化クロム（ＣｒｘＮｙ）膜のＣｒとＮとの元素比率としては、Ｃｒ：５０％〜９５％、Ｎ：５％〜４５％であることが好ましく、特に、Ｃｒ：７０％〜８５％、Ｎ：１５％〜３０％であることが好ましい。
【００２７】
このような半透明膜は、階調マスク内の透過率を制御することが可能な膜であれば、特にその平均透過率は限定されるものではないが、通常、波長２５０ｎｍ〜６００ｎｍにおける平均透過率が、１０％〜８０％の範囲内であることが好ましく、中でも１０％〜６０％の範囲内であることが好ましい。
上記透過率の測定方法としては、階調マスクに使用する透明基板の透過率をリファレンス（１００％）として、半透明膜の透過率を測定する方法を採用することができる。装置としては、紫外・可視分光光度計（例えば日立Ｕ-４０００等）、またはフォトダイオードアレイを検出器としている装置（例えば大塚電子ＭＣＰＤ等）を用いることができる。
【００２８】
また半透明膜は、単層であってもよく、複数の層で構成されていてもよい。半透明膜が複数の層で構成されている場合は、それぞれの層のエッチングレートと、後述する遮光膜のエッチングレートとの比が上述した範囲内とされていることが好ましい。
【００２９】
半透明膜の膜厚としては、上述した透過率特性を満たす膜厚であることが好ましく、クロム膜の場合は５ｎｍ〜３０ｎｍ程度とすることができる。半透明膜の透過率は膜厚により変わるので、膜厚を制御することで所望の透過率とすることができる。また、半透明膜が酸素や窒素等を含む場合は、その透過率は組成により変わるので、膜厚と組成とを同時にコントロールすることで所望の透過率を実現できる。
【００３０】
半透明膜の成膜方法としては、例えばスパッタリング法、イオンプレーティング法、真空蒸着法などの物理蒸着法（ＰＶＤ）が用いられる。
【００３１】
２．遮光膜
次に、本発明の階調マスクに用いられる遮光膜について説明する。本発明に用いられる遮光膜は、本発明の階調マスクを用いて露光を行う際に、露光光を遮蔽することが可能な膜とされ、遮光領域として用いられる領域に形成される。通常、遮光膜の波長２５０ｎｍ〜６００ｎｍにおける平均透過率は、０．１％以下とされることが好ましい。なお、上記、透過率の測定方法としては、上述した方法と同様とすることができる。
【００３２】
また遮光膜としては、一般にフォトマスクに用いられる遮光膜と同様のものを用いることができる。例えばクロム、酸化クロム、窒化クロム、酸化窒化クロム、モリブデンシリサイド、タンタル、アルミニウム、ケイ素、酸化ケイ素、酸化窒化ケイ素、チタンなどの膜が挙げられる。また、ニッケル合金、コバルト合金、ニッケル−コバルト合金、およびこれらの酸化物、窒化物、酸化窒化物、酸化窒化炭化物などの膜も用いることができる。
【００３３】
中でも、クロム、酸化クロム、窒化クロム、酸化窒化クロム等のクロム系膜；ニッケルを主成分とするＮｉ−Ｃｕ−ＴｉおよびＮｉ−Ｔａ−Ｃｕ−Ｔｉ、ならびにこれらの酸化物、窒化物、酸化窒化物、酸化窒化炭化物等のニッケル合金系膜；コバルトを主成分とするＣｏ−Ｃｕ−ＴｉおよびＣｏ−Ｔａ−Ｃｕ−Ｔｉ、ならびにこれらの酸化物、窒化物、酸化窒化物、酸化窒化炭化物等のコバルト合金系膜；ニッケルおよびコバルトを主成分とするＮｉ−Ｃｏ−Ｃｕ−Ｔｉ、およびその酸化物、窒化物、酸化窒化物、酸化窒化炭化物等のニッケル−コバルト合金系膜が好適に用いられる。上記クロム系膜は、単層であってもよく、２層以上が積層されたものであってもよい。
【００３４】
本発明においては、上記の中でも特にクロム膜が用いられることが好ましい。上述したように、クロム膜は耐薬品性に優れており、さらには退光性がなく安定しているため、本発明の階調マスクは長時間の使用に耐えうるものとなるという利点を有するからである。
【００３５】
上記遮光膜の成膜方法としては、例えばスパッタリング法、イオンプレーティング法、真空蒸着法などの物理蒸着法（ＰＶＤ）が用いられる。
【００３６】
なお、上記遮光膜の膜厚としては、特に限定されるものではなく、遮光膜の種類等によって適宜選択されるものであるが、例えばクロム膜の場合には５０ｎｍ〜１５０ｎｍ程度であることが好ましい。また上記遮光膜のパターンについても特に限定されるものではなく、本発明の階調マスクの用途等に応じて適宜選択される。
【００３７】
３．透明基板
本発明に用いられる透明基板は、一般にフォトマスクに用いられる基板を使用することができる。例えば、ホウ珪酸ガラス、アルミノホウ珪酸ガラス等の光学研磨された低膨張ガラス、石英ガラス、合成石英ガラス、パイレックス（登録商標）ガラス、ソーダライムガラス、ホワイトサファイアなどの可撓性のない透明なリジット材、あるいは、透明樹脂フィルム、光学用樹脂フィルムなどの可撓性を有する透明なフレキシブル材を用いることができる。中でも、石英ガラスは、熱膨脹率の小さい素材であり、寸法安定性および高温加熱処理における特性に優れている。
【００３８】
４．階調マスク
本発明の階調マスクは、上記半透明膜、遮光膜、および透明基板を有するものであれば特に限定されるものではなく、例えば半透明膜および遮光膜以外の、透過率調整機能を有する膜等が形成されていてもよい。
【００３９】
本発明の階調マスクは、リソグラフィー法などのように、露光工程を経て製造される様々な製品の製造に用いることができる。中でも、液晶表示装置、有機ＥＬ表示装置、プラズマディスプレイパネル等の表示装置の製造、特に大型の表示装置の製造に好適に用いられる。
【００４０】
本発明の階調マスクの大きさとしては、用途に応じて適宜調整されるが、例えば液晶表示装置や有機ＥＬ表示装置等の表示装置の製造に用いられる場合には、３００ｍｍ×４００ｍｍ〜１，６００ｍｍ×１，８００ｍｍ程度とされる。
【００４１】
上述した階調マスクを製造する方法としては、特に限定されるものではないが、例えば下記の方法とすることができる。まず、図２に示すように、透明基板１上に遮光膜２を形成する（図２（ａ））。次に、半透明領域とする領域ｂの遮光膜２を除去するようにパターニングする（図２（ｂ））。上記パターニング方法としては、一般的なフォトリソグラフィー法とすることができる。続いて、上記遮光膜２および透明基板１を覆うように半透明膜３を形成し（図２（ｃ））、上記半透明膜３上にレジスト４を塗布する（図２（ｄ））。このレジスト４をパターン露光および現像し（図２（ｅ））、透過領域ｃとする領域の上記遮光膜２および半透明膜３をエッチングした後（図２（ｆ））、上記レジスト４を除去する（図２（ｇ））方法等とすることができる。
【００４２】
なお、上記レジストやエッチングに用いられるエッチャント等については、一般的なフォトマスクの製造の際に用いられるものと同様とすることができ、また上記エッチングの際の条件等についても、一般的な条件と同様とすることができる。
【００４３】
また、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００４４】
以下、本発明について実施例および比較例を用いて具体的に説明する。
【００４５】
[実施例１]
（遮光膜のパターニング）
光学研磨された６インチの合成石英基板（透明基板）上に、クロム膜（遮光膜）が厚み１００ｎｍで成膜されている常用のマスクブランクを用意した。上記マスクブランク上に、市販のフォトレジスト（東京応化工業社製  ｉｐ−３５００）を厚み６００ｎｍで塗布し、１２０℃に加熱されたホットプレートで１５分ベークした後、フォトマスク用レーザ描画装置で、遮光膜中間パターン（半透明領域を除くパターン）を描画した。次に、専用のデベロッパー（東京応化工業社製  ＮＭＤ３）で現像し、遮光膜用レジストパターンを得た。次に、上記遮光膜用レジストパターンをエッチング用マスクとし、クロム膜（遮光膜）をエッチングし、さらに残ったレジストパターンを剥膜することで、遮光膜中間パターン状に遮光膜をパターニングした。クロム膜のエッチングには、ウェットエッチャントとして市販の硝酸第２セリウムアンモニウム水溶液を用いた。
【００４６】
（半透明膜の形成）
次いで、遮光膜がパターニングされた基板について、パターン寸法検査、パターン欠陥検査、必要に応じてパターン修正を行い、よく洗浄した後、クロム膜（半透明膜）をｇ線（４３６ｎｍ）に対する透過率が３０％となるように、下記の条件でスパッタリング法にて成膜した。なお、クロム膜（半透明膜）の膜厚は１７ｎｍとした。
＜成膜条件＞
・ガス流量比  Ａｒ：ＣＯ２：Ｎ２＝５：０：１
・パワー：１．５ｋＷ
・ガス圧：３ｍＴｏｒｒ
【００４７】
（遮光膜および半透明膜のパターニング）
次に、クロム膜（半透明膜）上に市販のフォトレジスト（東京応化製  ｉｐ−３５００）を上記半透明膜上に厚み６００ｎｍで塗布し、１２０℃に加熱されたホットプレート上で１５分ベークした。続いて半透明膜領域のパターンをレーザ描画装置で描画し、専用デベロッパー（東京応化社製  ＮＭＤ３）で現像し、レジストパターンを得た。次に、レジストパターンをマスクとして、ウェットエッチャントとして市販の硝酸第２セリウムアンモニウム水溶液を用いて半透明膜および遮光膜をエッチングし、半透明膜領域および遮光領域を形成した。エッチングは半透明膜および遮光膜に対して行った。
最後に残ったレジストを剥膜し、パターン寸法検査、パターン欠陥検査などの検査工程を経て、必要に応じてパターン修正を行い、階調マスクを得た。
【００４８】
［比較例１］
（遮光膜のパターニング）
実施例１と同様にして、遮光膜のパターニングを行った。
【００４９】
（半透明膜の形成）
次いで、遮光膜がパターニングされた基板について、パターン寸法検査、パターン欠陥検査、必要に応じてパターン修正を行い、よく洗浄した後、酸化窒化炭化クロム膜をｇ線（４３６ｎｍ）に対する透過率が３０％となるように、下記の条件でスパッタリング法にて成膜した。なお、酸化窒化炭化クロム膜の膜厚は３５ｎｍとした。
＜成膜条件＞
・ガス流量比  Ａｒ：ＣＯ２：Ｎ２＝４：５：１
・パワー：１．５ｋＷ
・ガス圧：３ｍＴｏｒｒ
【００５０】
（遮光膜および半透明膜のパターニング）
次に、酸化窒化炭化クロム膜上に市販のフォトレジスト（東京応化製  ｉｐ−３５００）を上記半透明膜上に厚み６００ｎｍで塗布し、１２０℃に加熱されたホットプレート上で１５分ベークした。続いて半透明膜領域のパターンをレーザ描画装置で描画し、専用デベロッパー（東京応化社製  ＮＭＤ３）で現像し、レジストパターンを得た。次に、レジストパターンをマスクとして、ウェットエッチャントとして市販の硝酸第２セリウムアンモニウム水溶液を用いて半透明膜および遮光膜をエッチングし、半透明膜領域および遮光領域を形成した。エッチングは半透明膜および遮光膜に対して行った。
最後に残ったレジストを剥膜し、パターン寸法検査、パターン欠陥検査などの検査工程を経て、必要に応じてパターン修正を行い、階調マスクを得た。
【００５１】
[評価]
実施例１および比較例１で形成された遮光膜および半透明膜についてエッチングレートを測定した。測定結果を表１に示す。
【００５２】
また、得られた階調マスクについて、走査型電子顕微鏡（ＳＥＭ）で断面パターンを観察し、遮光膜が内部までエッチングされているかどうか調べた。
観察の結果、遮光膜内部のエッチングがほとんど観察できなかったものについては○、エッチングが観察できたものについては×として表１に示す。
【００５３】
【表１】
0005407125.tif 000002
【００５４】
半透明膜をクロム膜で形成することにより、遮光部内部がエッチングされない階調マスクを得ることができた。
【図面の簡単な説明】
【００５５】
【図１】本発明の階調マスクを説明するための概略断面図である。
【図２】本発明の階調マスクの製造方法の一例を示す工程図である。
【図３】一般的な階調マスクの製造方法を説明するための工程図である。
【図４】一般的な階調マスクを説明するための説明図である。
【図５】孔食を説明するための説明図である。
【図６】エッチングレートの測定方法を説明するための説明図である。
【符号の説明】
【００５６】
１  …  透明基板
２  …  遮光膜
３  …  半透明膜
【図１】
0005407125.tif 000003
【図２】
0005407125.tif 000004
【図３】
0005407125.tif 000005
【図４】
0005407125.tif 000006
【図５】
0005407125.tif 000007
【図６】
0005407125.tif 000008